(57)【要約】【課題】本発明の目的は、より漂白効果の高い光照射型の歯牙漂白用組成物および歯牙漂白キット、あるいは歯牙漂白方法を提供することである。【解決手段】本発明は、酸化タングステン及び水を含む歯牙漂白用組成物である。さらには、タングステン以外の遷移金属を含むことが好ましく、該遷移金属が銅であることが好ましい。また、本発明の別の態様は、このような歯牙漂白用組成物と４４０〜４９０ｎｍに発光ピークを有する光照射器とを含む、歯牙漂白用キットや、該キットを使用する歯牙漂白方法である。【選択図】  なし【特許請求の範囲】
【請求項１】
酸化タングステン及び水を含む歯牙漂白用組成物。
【請求項２】
更にタングステン以外の遷移金属を含む、請求項１記載の歯牙漂白用組成物。
【請求項３】
遷移金属が銅である、請求項２記載の歯牙漂白用組成物。
【請求項４】
更に過酸化水素を含む請求項１〜３のいずれか1項に記載の歯牙漂白用組成物。
【請求項５】
請求項１〜４のいずれか１項に記載の歯牙漂白用組成物と４４０〜４９０ｎｍに発光ピークを有する光照射器とを含む、歯牙漂白用キット。
【請求項６】
請求項１〜４のいずれか1項に記載の歯牙漂白用組成物を歯牙表面に塗布し、その後４４０〜４９０ｎｍに発光ピークを有する光照射器で光照射する、歯牙漂白方法。
【発明の詳細な説明】
【技術分野】
【０００１】
本発明は、歯牙漂白用組成物、歯牙漂白用キット、及び歯牙漂白方法に関する発明である。
【背景技術】
【０００２】
近年、歯科の診療において、歯牙の形態や配列の他、色調などいわゆる審美性の改善に関する要望が強くなっている。中でも歯牙を削る等の負担が少ない処置の方法としてホワイトニング（漂白）があり、この方法は、薬剤によって歯牙に付着した着色物質を薄色化または無色化する方法である。
【０００３】
歯科診療における漂白方法は、主に２種類に大別できる。一つは、歯科医院にて処置を行い、比較的短期間で漂白する方法であり、オフィスホワイトニングと呼ばれる。もう一つの方法は、歯科医院にて処方された漂白材を家庭に持ち帰り、個々人の歯列形状に合わせて作成したトレー等に塗布して、そのトレーを歯列に一定時間装着する、ホームホワイトニングであり、比較的長期間を要する。中でも、短期間で効果が得られ、患者負担が少ないことから、オフィスホワイトニングが好まれる場合が少なくなくない。
【０００４】
歯牙の漂白に用いられる漂白材は、主として酸化物が用いられ、特に過酸化水素や過酸化尿素が多く用いられる。中でも、オフィスホワイトニングに用いられる漂白材の場合、より短時間で効果が得られることから、光触媒を配合した漂白剤に、光照射器で光照射する方法が種々提案されている。
【０００５】
特許文献１では、光触媒としてリン酸カルシウム被覆酸化チタン微粒子を二酸化チタンゾルと混合したものを漂白材として用い、照射光としては波長４００ｎｍから４６０ｎｍのＬＥＤ光が好適とされ、実施例では４００ｎｍから５００ｎｍの分光特性を有し且つ４６０ｎｍにピークを有するＬＥＤ光を照射している。
【０００６】
特許文献２では、二酸化チタンを光触媒として用いた漂白材を用い、照射光としては４００ｎｍ以上の波長の光が好適とされ、実施例においては３５０ｎｍ以上の波長を含む紫外線を照射している。
【０００７】
特許文献３では、可視光型酸化チタンを光触媒として用いた漂白材を用い、照射光としては４２０ｎｍ〜６００ｎｍの波長を有する光が好適とされ、実施例においてはキセノンランプを光源として用いる光照射器（ＤＭＤ社製ＡＰＯＬＬＯ  ９５ＳＥ）、および青色ＬＥＤを用いている。
【０００８】
特許文献４では、可視光型酸化チタンを光触媒として用いた漂白材を用い、照射光としては４２０ｎｍ〜６００ｎｍの波長を有する光が好適とされ、実施例においてはキセノンランプを光源として用いる光照射器（ＤＭＤ社製ＡＰＯＬＬＯ  ９５ＳＥ）、およびハロゲンランプを光源として用いる光照射器（デントレード社製Ｄ−ＬＵＸ  １０）を用いている。
【０００９】
特許文献５では、酸窒化チタンを光触媒として用いた漂白材を用い、照射光としては紫及び／又は青色光が好適とされ、実施例においては蛍光管を光源として用いる光照射器（ジーシー社製ラボライトＬＶＩＩ）を用いている。
【００１０】
特許文献６では、金担持二酸化チタンを光触媒として用いた漂白材を用い、照射光としては照射光としては３８０ｎｍ〜６００ｎｍの波長を有する光が好適とされ、実施例においてはハロゲンランプを光源として用いる光照射器（デメトロン社製オプチラックス５０１）を用いている。
【００１１】
特許文献７では、４５０ｎｍ以上の吸収波長を有する可視光型酸化チタンが好適に漂白材に用いることが出来るとされ、実施例においては２５０ＬＵＸ〜３０００ＬＵＸの可視光を用いている。
【００１２】
特許文献８では、二酸化チタンを光触媒として用いた漂白材を用い、照射光としては照射光としては３８０ｎｍ以上の波長を有する光が好適とされ、実施例においてはハロゲンランプを光源として用いる光照射器（クラレメディカル社製ハイパーライテル）を用いている。
【００１３】
特許文献９では、白金担持酸化チタンを光触媒として用いた漂白材を用い、照射光としては４２０ｎｍ〜６００ｎｍの波長を有する光が好適とされ、実施例においてはハロゲンランプを光源として用いる光照射器（デントレード社製Ｄ−ＬＵＸ  １０）を用いている。
【００１４】
特許文献１０では遷移金属担持酸化チタンが、歯牙の漂白材にも好適に用いられる旨の記載があり、強度が０．５〜３００ｍＷ／ｃｍ２の紫外光が好適な光源とされ、実施例では強度２．５ｍＷ／ｃｍ２、波長４５５ｎｍのＬＥＤが用いられている。
【００１５】
特許文献１１では、二酸化チタンを光触媒として用いた漂白材を用い、照射光としては３８０ｎｍ〜５００ｎｍの波長を有する光が好適とされ、実施例においてはハロゲンランプを光源として用いる光照射器（デメトロン社製オプチラックス５０１）を用いている。
【００１６】
特許文献１２ではＢｉＶＯ４を光触媒として用いた漂白材を用い、照射光としては３８０ｎｍ以上の波長を有する光が好適とされ、実施例においてはハロゲンランプを光源として用いる光照射器（デメトロン社製オプチラックス５０１）を用いている。
【先行技術文献】
【特許文献】
【００１７】
【特許文献１】特開２０００−３４４６４０号公報
【特許文献２】国際公開第０１／００１９４３号パンフレット
【特許文献３】国際公開第０２／０６８５７６号パンフレット
【特許文献４】特開２００３−１２４３２号公報
【特許文献５】特開２００４−８３４８９号公報
【特許文献６】特開２００５−３４３８１３号公報
【特許文献７】国際公開第０６／０３０７５５号パンフレット
【特許文献８】特開２００７−１８６４５８号公報
【特許文献９】特開２００８−１８９５４８号公報
【特許文献１０】国際公開第１４／０４６０２０号パンフレット
【特許文献１１】特開２０１４−２０５６２３号公報
【特許文献１２】特開２００６−１６９１２１号公報
【発明の概要】
【発明が解決しようとする課題】
【００１８】
これら光触媒の作用機構は、光を吸収することで低電位の価電子帯の電子が高電位の伝導帯に遷移し、価電子帯には正孔と呼ばれる正電荷を帯びた電子欠陥が生じ、一方伝導帯には高エネルギーの自由電子が生じる。正孔は高い酸化力を有し、これによって着色物質である有機物が直接酸化されるか、或いは水が酸化されてヒドロキシラジカルが生じ、このヒドロキシラジカルが有機物を酸化する。一方、伝導帯の自由電子は還元力が高く、酸素を還元して、スーパーオキシドアニオンラジカルが生じ、或いは過酸化水素が存在する場合は過酸化水素が還元され、ヒドロキシラジカルが生じる。このように伝導帯の自由電子によって生じたラジカルも高い酸化力を有し、有機物を酸化する。これら光触媒は、価電子帯と伝導帯のエネルギー差（バンドギャップ）に相当する以上のエネルギーを有する波長の光（励起光）を吸収することで電子遷移が起こり、酸化作用を示す。しかしながら光触媒には以下のような問題がある。即ち、光を吸収して伝導帯に遷移した電子が再び正孔と結合し、酸化作用が著しく抑制されてしまう。これにより、歯牙漂白材においてはその漂白能力が制限される問題が生じる。そのため、特許文献１〜５、７、８、１１記載の二酸化チタン光系触媒では十分な漂白効果が得られなかった。特に特許文献５記載の酸窒化チタンにおいては、通常の二酸化チタンの価電子帯よりも電位の高い窒素由来の不純物帯の電子が光を吸収して伝導帯に遷移するため、生じた正孔の酸化力が低く、より漂白効果の低下を招いている。一方、特許文献６、９、１１に記載の遷移金属を担持した二酸化チタン系光触媒では、伝導帯に遷移した電子が表面の遷移金属に移動するため、正孔との再結合が幾分か抑制されるとされている。しかしながら、公知文献実施例に記載された何れの光源を用いても、十分な漂白効果は得られなかった。
【００１９】
また、同様に特許文献１２に記載のＢｉＶＯ４を光触媒として用いても十分な漂白効果は得られなかった。本発明の目的は、より漂白効果の高い歯牙漂白用組成物や歯牙漂白用キット、および歯牙漂白方法を提供することである。
【課題を解決するための手段】
【００２０】
本発明者等は、上記課題を解決するため、鋭意検討を行ったところ、特定の光触媒を用いた歯牙漂白用組成物を用いることで著しく漂白効果が改善されることを見出した。即ち、本発明は、酸化タングステン及び水を含む歯牙漂白用組成物である。
【００２１】
本発明では、歯牙漂白用組成物に更にタングステン以外の遷移金属を含むことが好ましく、遷移金属が銅であることが好ましい。さらには、歯牙漂白用組成物に過酸化水素を含むことが好ましい。
【００２２】
本発明の別の好ましい態様は、前記した歯牙漂白用組成物と４４０〜４９０ｎｍに発光ピークを有する光照射器とを含む、歯牙漂白キットである。
【００２３】
本発明の別の好ましい態様は、前記した歯牙漂白用組成物を歯牙表面に塗布し、その後４４０〜４９０ｎｍに発光ピークを有する光照射器で光照射する、歯牙漂白方法である。
【発明の効果】
【００２４】
本発明によれば、従来公知の技術では達成できなかった高い歯牙漂白効果が得られる。更に、天然歯牙のみならず、義歯（入れ歯）の漂白にも使用できる。
【発明を実施するための形態】
【００２５】
本発明の歯牙漂白用組成物は、酸化タングステン及び水を基本成分として含む歯牙漂白用組成物であり、必要に応じて、過酸化水素やその他添加材を含む。
【００２６】
以下、各成分について述べる。
（酸化タングステン）
本発明の歯牙漂白用組成物に用いられる酸化タングステンは、６価のタングステン酸化物であり、化学式ＷＯ３で示される化合物である。酸化タングステンは、酸化チタンと同様に、光を吸収することで、価電子帯から伝導帯へ電子が遷移することで、漂白作用を発揮する。価電子帯に生じた正孔は、二酸化チタンの正孔と同様に低いエネルギー順位を有するため、高い酸化力（漂白作用）を発揮する。一方、酸化タングステンの伝導帯は、二酸化チタンの伝導帯に比べて低いエネルギー順位を有するため、酸化タングステンのバンドギャップは二酸化チタンのバンドギャップよりも小さい。そのため、比較的エネルギーの小さい可視光域の吸収が二酸化チタンに比べて比較的強い。通常、可視光線は、紫外線に比べて透過性が高いため、歯面に塗布した歯牙漂白用組成物を透過して歯面近傍の酸化タングステンの光励起への寄与も高い。更に透過した可視光が歯面から反射し、この反射光も酸化タングステンの光励起に大きく寄与する。故に、歯牙漂白用組成物中の酸化タングステンは可視光域の光によって著しく活性化され、強い漂白作用を示すと予想される。
【００２７】
酸化タングステンとしては、正方晶系、斜方晶系、単斜晶系、三斜系の何れであっても良い。酸化タングステンの比表面積は粉末状であれば特に制限されないが、好ましくは１ｍ２／ｇ以上、より好ましくは３ｍ２／ｇ以上、特に好ましくは５ｍ２／ｇ以上である。酸化タングステンの配合量は特に制限されないが、好ましくは、歯牙漂白用組成物１００質量部に対して０．００１〜２０質量部、より好ましくは０．０１〜１０質量部、更に好ましくは０．０５〜５質量部、最も好ましくは０．１〜３質量部である。
【００２８】
（遷移金属）
本発明の歯牙漂白用組成物は、更にタングステン以外の遷移金属（以下遷移金属とも言う）を含む事が好ましく、これによって、その漂白効果が向上する。遷移金属を含む事で、伝導帯に遷移した電子が遷移金属に移動することで正孔との再結合が抑制され、漂白効果が向上するものと推測される。
【００２９】
遷移金属の配合方法に特に制限は無く、特に遷移金属イオン、遷移金属単体、遷移金属塩、遷移金属酸化物、遷移金属水酸化物、及び（又は）遷移金属錯体の状態のものを歯牙漂白用組成物に直接配合しても良いし、酸化タングステン上に担持しても良い。酸化タングステン上に担持された状態がより好ましい。
【００３０】
遷移金属としては、伝導帯に遷移した電子が移動可能であれば特に制限されないが、本発明においては周期律表の第３〜第１１族元素が好ましく、中でも第８〜第１１族元素がより好ましく、銅、白金、パラジウムがより好ましい。最も好ましくは銅である。
銅としては塩化銅（ＩＩ）、塩化銅（Ｉ）、臭化銅（ＩＩ）、ヨウ化銅（ＩＩ）、硫酸銅（ＩＩ）、硝酸銅（ＩＩ）、酸化銅（ＩＩ）、水酸化銅（ＩＩ）、テトラアンミン銅（ＩＩ）錯体、及びこれらの水和物等があげられ、中でも２価の銅が好ましく、硫酸銅（ＩＩ）又は塩化銅（ＩＩ）が好ましい。
【００３１】
白金としては塩化白金（ＩＩ）、塩化白金（ＩＶ）、ジヒドロキシテトラクロロ白金（ＩＶ）酸及びその塩、ヘキサクロロ白金（ＩＶ）酸及びその塩、臭化白金（ＩＩ）、臭化白金（ＩＶ）、ヘキサブロモ白金（ＩＶ）酸及びその塩、ヘキサヨード白金（ＩＶ）酸及びその塩、水酸化（ＩＩ）白金、及びこれらの水和物等があげられ、中でもヘキサクロロ白金（ＩＶ）酸及びその塩が好ましく、ヘキサクロロ白金（ＩＶ）酸がより好ましい。
【００３２】
パラジウムとしては、塩化パラジウム（ＩＩ）、臭化パラジウム（ＩＩ）、酢酸パラジウム（ＩＩ）、ジアンミンジクロロパラジウム（ＩＩ）、ビスアセトニトリルジクロロパラジウム（ＩＩ）、ジベンゾニトリルジクロロパラジウム、金属パラジウム、テトラクロロパラジウム（ＩＩ）酸及びその塩等があげられる。中でもジアンミンジクロロパラジウム（ＩＩ）が好ましい。
【００３３】
遷移金属を酸化タングステンに担持させる方法は従来公知のものが何ら制限なく利用できる。例えば、酸化タングステンの粉末を、遷移金属イオン、遷移金属塩、遷移金属水酸化物、及び（又は）遷移金属錯体を含む溶液（以下遷移金属溶液）に含侵させる方法であっても良い。また、二酸化チタンの粉末を、遷移金属イオン、遷移金属単体、遷移金属塩、遷移金属酸化物、遷移金属水酸化物、及び（又は）遷移金属錯体と直接混合し、加熱する方法でもよい。また、スパッタリングによって直接遷移金属イオン、遷移金属単体、遷移金属塩、遷移金属酸化物、遷移金属水酸化物、及び（又は）遷移金属錯体を担持しても良い。中でも、酸化タングステンの粉末を、遷移金属溶液に含侵させる方法が好適に用いられる。
【００３４】
酸化タングステンを含侵させる遷移金属溶液の溶媒は、遷移金属イオン、遷移金属塩、遷移金属水酸化物、又は遷移金属錯体が溶解する限り、何ら制限はされないが、中でも除去が容易であり、酸化タングステンの分散性が良好である点から、水が最も好適に利用できる。その他、メタノール、エタノール等のアルコール類、アセトン、メチルエチルケトン等のケトン類、ジメチルスルホキシド、ジメチルホルムアミドを単独で、或いは水と混合して用いても良い。
【００３５】
また、酸化タングステンを遷移金属溶液に含侵させる際に、他の補助剤を用いても良い。例えば、ｐＨ調製剤として、塩酸、酢酸等の酸、アンモニア、水酸化ナトリウム、水酸化カリウム、テトラメチルアンモニウムヒドロキシド等の塩基性物質、又はリン酸緩衝溶液等のｐＨ緩衝剤を添加しても良い。また、担持補助剤として水素化ホウ素ナトリウム等の水素化物、アセトアルデヒド等のアルデヒド類、グルコース、フルクトース、ラクトース、アラビノース、マルトース等の糖類、クエン酸、ギ酸等の有機酸、硫化ナトリウム、硫化水素、硫化アンモニウム等の硫黄化合物、亜リン酸、次亜リン酸及びそれらの塩、ヒドラジン等の還元作用を有する化合物、エチレンジアミン四酢酸等のキレート剤が上げられる。
【００３６】
また、酸化タングステンを遷移金属溶液に含侵させる際に、加熱処理を行っても良い。加熱温度は、特に制限されず、使用される溶媒、遷移金属等によって適時選択すればよい。特に水を溶媒として用いる場合には４０℃〜１００℃、より好ましくは６０℃〜１００℃で加熱すれば良い。
【００３７】
得られた遷移金属担持酸化タングステンは、使用前に処理を行っても良い。処理方法としては、水洗等の洗浄により余剰の遷移金属、ｐＨ調製剤、又は担持補助剤を洗い流してもよい。或いは紫外〜可視光の光を照射しても良い。
【００３８】
遷移金属の配合量は、直接歯牙漂白用組成物に配合する場合は、酸化タングステン１００質量部に対して遷移金属元素換算で０．０１から１５質量部配合されていることが好ましい。より好ましくは０．０５〜１０質量部、更に好ましくは１〜５質量部である。
【００３９】
遷移金属を酸化タングステンに担持させる場合は、酸化タングステン１００質量部に対して遷移金属元素換算で０．００１から２．０質量部担持されていれば、本発明の遷移金属担持酸化タングステンとして用いることが出来る。０．００１質量部より少ないと伝導帯の電子と正孔の再結合が速くなることで漂白効果が低下し、２．０質量部より多いと、正孔の反応性が低下して同様に漂白効果が低下する。好ましくは０．００５〜１．８質量部、更に好ましくは０．０５〜１．５質量部、最も好ましくは０．１〜１．０質量部である。
【００４０】
（水）
水は、保存安定性、漂白性能に有害な不純物を実質的に含まない事が好ましく、例としては脱イオン水、蒸留水等が挙げられる。本発明の歯牙漂白用組成物における水の役割は、遷移金属担持酸化チタンの分散媒としてのみならず、光を吸収した酸化タングステンにより酸化され酸化性の強いヒドロキシラジカルを生じ、漂白効果を発揮する。
【００４１】
当該水の配合量も特に制限されるものではないが、歯牙漂白用組成物１００質量部に対して、３０〜９９．９９９質量部であるのが好ましく、４０〜９９．９９質量部であるのがより好ましい。
【００４２】
（過酸化水素）
本発明の歯牙漂白用組成物は、漂白補助剤として過酸化水素を含んでいても良い。過酸化水素は、光を吸収した酸化タングステンにより還元され、同様にヒドロキシラジカルを生じることから、より高い漂白効果が得られる。過酸化水素の配合量は、歯牙漂白用組成物１００質量部に対して０．０５〜４０質量部以下が好ましい。０．０５質量部より少ないと過酸化水素の添加効果が得られず、４０質量部より多い場合、漂白効果は高くなるものの、歯肉等に付着した場合に炎症を起こす虞がある。より好ましくは０．１〜３０質量部、更に好ましくは０．１〜１５質量部、最も好ましくは１〜６質量部である。
【００４３】
また、本発明の歯牙漂白用組成物は、過酸化水素を利用する方法としては、水溶液とした時に過酸化水素を生じる化合物を用いても良い。このような化合物としては、炭酸ナトリウム過酸化水素化物、過酸化カルシウム、過酸化マグネシウム、尿素過酸化水素付加体（過酸化尿素）、過ホウ酸ナトリウム等があげられる。このような化合物を配合する場合の配合量は、生じうる過酸化水素に換算して、上述の過酸化水素の好ましい配合量になるように調製すればよい。
【００４４】
（その他）
本発明の歯牙漂白用組成物はその他公知の添加剤を配合しても良い。このような添加剤としては、増粘材、ｐＨ調製剤、安定剤等があげられる。
【００４５】
増粘材としては、無機増粘剤としてヒュームドシリカ、コロイダルシリカ、ゾルゲルシリカ、沈降シリカ、シリカゲル、ケイ酸カルシウム、ケイ酸マグネシウム、ケイ酸マグネシウムナトリウム、フルオロアルミノシリケート、ヒドロキシアパタイト、アルミナ、ジルコニア、ディッカライト、ナクライト、カオリナイト、アノーキサイト、ハロイサイト、メタハロサイト、クリソタイル、リザルダイト、蛇紋石、アンチゴライト、バイデライト、モンモリロナイト、ソーコナイト、スチブンサイト、ノントロナイト、サポナイト、ヘクトライト、バーミキュライト、スメクナイト、セピオライト、ネクタイト、イライト、セリサイト、海緑石−モンモリロナイト、ロウ石−モンモリロナイト、緑泥石−バーミキュライト、イライト−モンモリロナイト、ハロイサイト−モンモリロナイト、カオリナイト−モンモリロナイト等があげられる。
【００４６】
このような無機増粘剤はシランカップリング剤で処理されていてもよい。シランカップリング剤としては、メチルトリクロロシラン、ジメチルジクロロシラン、トリメチルクロロシラン、ジメトキシジメチルシラン、トリメトキシメチルシラン、ヘキサメチルジシラザン、テトラヒドロテトラメチルシクロテトラシロキサン、プロピルトリクロロシラン、トリメトキシプロピルシラン、ビニルトリクロロシラン、ビニルトリメトキシシラン、メタクリロイルオキシプロピルトリメトキシシラン、（ヘプタデカフルオロ−１，１，２，２−テトラヒドロデシル）トリクロロシラン、（ヘプタデカフルオロ−１，１，２，２−テトラヒドロデシル）トリメトキシシラン、フェニルトリクロロシラン、フェニルトリメトキシシラン、ペンタフルオロフェニルジメチルクロロシラン等があげられる。
【００４７】
有機増粘剤としてはグリセリン、エチレンクリコール、ジエチレングリコール、ポリエチレングリコール、プロピレングリコール、ポリプロピレングリコール、ポリビニルアルコール、ソルビトール、マンニトール、繊維素グルコース酸ナトリウム、アルギン酸ナトリウム、アルギン酸プロピレングリコールエステル、カルボキシメチルセルロースナトリウム、カルボキシメチルセルロースカルシウム、デンプングリコール酸ナトリウム、デンプンリン酸エステルナトリウム、ポリアクリル酸ナトリウム、メチルセルロース、ヒドロキシプロピルセルソース、ポリビニルピロリドン、グアーガム、カジブビーンガム、タラガム、タマリンドシードガム、アラビアガム、トラガントガム、カラヤガム、アルギン酸， カラギナン、キサンタンガム、ジエランガム、カードラン、キチン、キトサン、キトサミンなどがあげられる。これら増粘剤の中でも無機増粘剤が好ましい。
【００４８】
ｐＨ調製剤としては、リン酸、リン酸塩、ピロリン酸、ピロリン酸塩、ポリリン酸、ポリリン酸塩、ホウ酸、ホウ酸塩、硫酸、硫酸塩、酢酸、酢酸塩、クエン酸、クエン酸塩、酒石酸、酒石酸塩、塩酸、硝酸、アンモニア、アミン類、アンモニウム塩類等があげられる。
【００４９】
安定剤としては、特に過酸化水素を安定化させる目的で添加することができる。このような安定化剤としては、スズ酸及びその塩、リン酸およびその塩等の、無機酸類およびその塩類、エチレンジアミン四酢酸及びその塩、酒石酸及びその塩、ジエチレントリアミンペンタ（ メチレンホスホン酸）及びその塩等のキレート化剤があげられる。
【００５０】
その他の安定化剤としては、ヒンダードフェノール等の酸化防止剤を添加しても良い。
【００５１】
そのほかの添加剤としては、染料、顔料等の着色剤を添加しても良い。
【００５２】
本発明の歯牙漂白用組成物の包装形態は特に制限されず、全ての成分を一つのパッケージに包装しても良いし、ある成分を別パッケージに分ける分包し、使用直前に混合してもよい。特に、過酸化水素と遷移金属担持酸化チタンが反応し、過酸化水素が分解してしまう場合にはこれらを分けて包装することが望ましい。
【００５３】
本発明の歯牙漂白用組成物は、歯牙に塗布した後に照射器によって光照射することで漂白効果を発揮する。また、歯牙漂白用組成物と以下説明する光照射器とを含むキットとすることができる。使用される照射器については、漂白効果が発揮される限り制限は無い。例えば、ＬＥＤランプ、ハロゲンランプ、キセノンランプ、蛍光管、水銀ランプ、レーザー等を用いることが出来る。中でも比較的長波長（３８０ｎｍ〜６００ｎｍ）に発光波長を有していることが好ましい。特に、本発明の歯牙漂白用組成物の効果が最大限得られる照射波長は４４０〜４９０ｎｍであることから、４４０〜４９０ｎｍに発光ピークを有する光照射器がより好ましく用いることができる。
【００５４】
また、光照射器の照射強度は、７００ｍＷ／ｃｍ２以上有する場合に漂白効果がより高くなり好ましい。照射器の照射強度の測定方法は、歯科用照射器照射強度測定装置であるＬ．Ｅ．Ｄ．Ｒａｄｉｏｍｅｔｅｒ（Ｋｅｒｒ社製）で測定すれば良く、発光ピーク波長はＵＳＢ２０００＋（オーシャンプティクス社製）で測定すれば良い。
【００５５】
より好ましい照射強度は８００ｍＷ／ｃｍ２以上、特に好ましくは１０００ｍＷ／ｃｍ２以上である。
【００５６】
一方、漂白効果が得られる限り、特に照射強度に上限は無いが、照射強度が強い場合に、照射器から光と共に放射される熱により、塗布した歯牙漂白用組成物が乾燥することがある。このような場合、赤外線を遮断するフィルター等を用いて熱を遮断することで、乾燥を防ぐことができる。このような乾燥を防ぐ措置が困難な場合は、３０００ｍＷ／ｃｍ２以下、好ましくは２０００ｍＷ／ｃｍ２以下の照射器を用いることで乾燥を防ぐことができる。また、より好ましい発光ピークの範囲は４５０〜４８０ｎｍ、特に好ましくは４６０〜４８０ｎｍである。このような照射器は比較的狭い範囲（１〜２歯の範囲）を照射するものでも良く、広範囲（３〜８歯の範囲）を一括で照射するものであってもよい。
【００５７】
また、照射時間は、短時間で高い漂白効果が得られる一方、長時間照射した場合は歯牙に塗布した漂白用組成物の乾燥等を招くため、一回の照射時間は通常は５分以下が好ましい。
【００５８】
本発明の歯牙漂白用組成物の使用方法は、通常は歯牙表面に歯牙漂白用組成物を塗布し、その塗布面に上記した光照射器で光照射を行う。その際に、光の透過性等を考慮し通常は１ｍｍ程度に漂白材を塗布するのが好ましい。光照射終了後は綿球やガーゼ等で漂白材をふき取り、水洗する。本発明の歯牙漂白用組成物は従来公知の漂白方法よりも漂白効果が高いものであるが、歯牙の着色度合いが強く、一回の操作で望む効果が得られない場合は数回繰り返しても良い。また、本発明の歯牙漂白キットは、口腔内で用いる場合のみならず、口腔外で義歯の漂白等に用いても何ら問題無い。
【実施例】
【００５９】
次に、実施例により本発明を詳細に説明するが、本発明は以下の実施例に限定されるものではない。
（１）使用した材料  
光触媒
酸化タングステンＡ：酸化タングステン（ＢＥＴ比表面積１２ｍ２／ｇ、アルドリッチ製）を用いた。
【００６０】
酸化タングステンＢ：酸化タングステン（ＢＥＴ比表面積１ｍ２／ｇ、日本タングステン製）を用いた。
【００６１】
Ｃｕ担持酸化タングステン：蒸留水１００ｍｌに５ｇの酸化タングステンＡを懸濁させて、酸化タングステン１００質量部に対して、銅イオンが約０．３７質量部となるように０．０５ｇのＣｕＣｌ２・２Ｈ２Ｏを添加して、攪拌しながら９０℃で１時間熱処理を行った。熱処理後、得られたスラリーを濾過し、蒸留水で３回洗浄し、１１０℃で１５時間乾燥することでＣｕ担持酸化タングステンの粉体を得た。
【００６２】
Ｐｔ担持酸化タングステン：蒸留水１００ｍｌに５ｇの酸化タングステンＡを懸濁させて、酸化タングステン１００質量部に対して、Ｐｔが約０．５質量部となるように０．０６６ｇのヘキサクロロ白金酸６水和物を添加して、攪拌しながらキセノンランプで光照射を２時間続け、その後、得られたスラリーを濾過し、蒸留水で３回洗浄し、１２０℃で１５時間乾燥することでＰｔ担持酸化タングステンの粉体を得た。
【００６３】
Ｐｄ担持酸化タングステン：蒸留水１００ｍｌに５ｇの酸化タングステンＡを懸濁させて、酸化タングステン１００質量部に対して、Ｐｄが約０．３質量部となるように０．０３５ｇのテトラアンミンパラジウム（ＩＩ）ジクロライドを添加して１時間攪拌した。その後、得られたスラリーから水を留去し、得られた粉体を３００℃４時間焼成してＰｄ担持酸化タングステンの粉体を得た。
【００６４】
Ｐｔ担持二酸化チタン：蒸留水１０００ｍｌに５０ｇのルチル型酸化チタン（ＴＴＯ−５５（Ｎ）（石原産業製）、ＢＥＴ比表面積４２ｍ２／ｇ）を懸濁させて、酸化チタン１００質量部に対して、白金イオンが０．５１質量部となるように０．６７４ｇのヘキサクロロ白金酸６水和物を添加して、攪拌しながら９０℃で１時間熱処理を行った。熱処理後、得られたスラリーを濾過し、蒸留水で３回洗浄し、１１０℃で１５時間乾燥することで粉体を得た。得られた粉体を蛍光Ｘ線分析によって分析し、約８９％の白金がルチル型酸化チタンの表面に担持されていることを確認し、この粉体をＰｔ担持二酸化チタンとした。
【００６５】
Ａｕ担持二酸化チタン：６．０ｇのルチル型酸化チタン（ＴＴＯ−５５（Ｎ）（石原産業製）、ＢＥＴ比表面積４２ｍ２／ｇ）を懸濁させて、６００ｇの水、０．１Ｍの水酸化ナトリウム水溶液４５ｇを共に攪拌して懸濁液とし、この懸濁液に、酸化チタン１００質量部に対して、金イオンが０．２質量部となるように０．１Ｍ塩化金酸水溶液０．６ｍｌと水５０ｍｌとを混合した溶液をゆっくりと滴下した。滴下終了後１時間攪拌し、ホルマリン６．０ｇ、水１５０ｍｌを混合した溶液をゆっくり滴下した。滴下終了後、１時間攪拌し、攪拌後に濾過し、更に蒸留水で３回洗浄し、８０℃で１５時間乾燥して粉体を得た。得られた粉体を蛍光Ｘ線分析によって分析し、約７０％の金がルチル型酸化チタンの表面に担持されていることを確認し、この粉体をＡｕ担二持酸化チタンとした。
【００６６】
二酸化チタン：アナターゼ型酸化チタン（ＳＴ−０１（石原産業製）、ＢＥＴ比表面積２７０ｍ２／ｇ）をそのまま用いた。
【００６７】
酸窒化チタン：特開２００４−８３４８９号公報および特開２００２−１５４８２３号公報に示されるように、アナターゼ型酸化チタン（ＳＴ−０１（石原産業製）、ＢＥＴ比表面積２７０ｍ２／ｇ）と尿素を等量混合し、窒素ガス雰囲気下にて４５０℃、３０分熱処理を行った。その後、蒸留水で洗浄し、８０℃で１５時間乾燥後、酸窒化チタンを得た。
【００６８】
リン酸カルシウム被覆二酸化チタン含有二酸化チタンゾル：リン酸カルシウム被覆二酸化チタン（ジュピター（昭和電工）、ＢＥＴ比表面積４０ｍ２／ｇ）０．１ｇと、アナターゼ型二酸化チタン（ＳＴ−０１（石原産業製）、ＢＥＴ比表面積２７０ｍ２／ｇ）０．０３ｇ、無機層状ケイ酸マグネシウム０．０２ｇ、および蒸留水１０ｇを混合し、リン酸カルシウム被覆二酸化チタン含有二酸化チタンゾルとした。
【００６９】
Ｐｔ担持酸窒化チタン：上記で得られた酸窒化チタンを用い、Ｐｔ担持酸化チタンの調整と同様に処理を行い、Ｐｔ担持酸窒化チタンを得た。
【００７０】
可視光型二酸化チタンＡ：ＷＯ２００６／０３０７５５号公報およびＷＯ２００２／０６８５７６号公報を参考に以下のように調製した。
【００７１】
３リットルの反応容器内に０℃の水２．１Ｋｇを満たし、四塩化チタン０．２３Ｋｇを徐々に加えた。攪拌を２日間行い、四塩化チタン水溶液を作成した。作成した四塩化チタン水溶液に１２．５％のアンモニア水溶液を徐々に滴下し、白濁液とし、最終ｐＨが８となるようにアンモニアを滴下した。その後、白濁液を濾過し、得られた白色固体を２Ｋｇの６％アンモニア水に分散させ、２４時間攪拌させた後、再び濾過して白色固体を得た。得られた白色固体を５０℃で４日間乾燥し、得られた乾燥物を４００℃、１時間焼成した。焼成後、得られた粉末を蒸留水に分散させた後に濾過し、濾液のｐＨが６〜７になるまでこれを繰り返した。得られた粉末を１１０℃、１５時間乾燥させることで、可視光応答型二酸化チタンＡを得た。
【００７２】
可視光型二酸化チタンＢ：ＷＯ２００６／０３０７５５号公報およびＷＯ２００２／０６８５７６号公報を参考に以下のように調製した。
【００７３】
硫酸チタン溶液（２４％）５０ｇに対して２８％アンモニア原液と蒸留水の１：１の混合物（アンモニア水）５８ｍｌを速やかに滴下した。得られた白濁液のｐＨが７になるようにアンモニア水を滴下し、２４時間後に白濁液を濾過し、固体を得た。得られた固体を更にｐＨ１１に調製したアンモニア水中にて攪拌し、再度濾過することを８回繰り返し最後に蒸留水で洗浄を行うことで白色固体を得た。得られた固体を５０℃で４日間乾燥し、更に４００℃で１時間焼成することで、可視光型二酸化チタンＢを得た。
【００７４】
ＢｉＶＯ４：Ｂｉ２Ｏ３７．１９ｇと、Ｖ２Ｏ５２．８１ｇとを混合し、混合物を８３０℃、１２時間焼成し、冷却後黄色固体を得た。得られた固体を乳鉢で粉砕し、ＢｉＶＯ４を得た。塩化銅（ＩＩ）２水和物：市販のＣｕＣｌ２・２Ｈ２Ｏをそのまま用いた。硫酸銅（ＩＩ）５水和物：市販のＣｕＳＯ４・５Ｈ２Ｏをそのまま用いた。酸化銅（ＩＩ）：市販のＣｕＯ（粒径４０−８０ｎｍ）をそのまま用いた。
過酸化水素：市販の３０％過酸化水素水を使用した。
水：市販の蒸留水を使用した。
５％過酸化水素水：３０％過酸化水素水１０ｇと、蒸留水５０ｇを混合し、５％過酸化水素水とした。
１０％過酸化水素水：３０％過酸化水素水１０ｇと、蒸留水２０ｇを混合し、１０％過酸化水素水とした。
２０％過酸化水素水：３０％過酸化水素水２０ｇと、蒸留水１０ｇを混合し、１０％過酸化水素水とした。
【００７５】
（２）照射強度の測定
Ｌ．Ｅ．Ｄ．Ｒａｄｉｏｍｅｔｅｒ（Ｋｅｒｒ社製）を用いて測定した。各照射器の照射強度を表１に示す。
【００７６】
（３）ピーク波長の測定
ＵＳＢ２０００＋（オーシャンプティクス社製）を用いて測定した。各照射器のピーク波長を表１に示す。
【００７７】
【表１】
2017154978.tif 000002
【００７８】
（４）目視による色変化の確認
漂白前に比べて、漂白後の黄色味或いは赤味が明らかに薄くなっている、或いは消失しているものを○、変化の無いものを×とした。
【００７９】
（５）色差計による色変化の確認
新鮮牛歯の表面を、予め歯磨材（メルサージュ、松風社製）で清掃し、この牛歯４本を一群として、漂白前と漂白後の色調を、色差計（東京電色社製：ＴＣ−１８００ＭＫＩＩ）を用いて測定し、その差をΔＥ＊で表した。尚ΔＥ＊は下記式により計算される
ΔＥ＊＝｛（ΔＬ＊）２＋（Δａ＊）２＋（Δｂ＊）２｝１／２
ΔＬ＊＝Ｌ１＊−Ｌ２＊
Δａ＊＝ａ１＊−ａ２＊
Δｂ＊＝ｂ１＊−ｂ２＊
なお、Ｌ１＊：漂白後の明度指数、ａ１＊，ｂ１＊：漂白後の色質指数、Ｌ２＊：漂白前の明度指数、ａ２＊，ｂ２＊：漂白前の色質指数、ΔＥ＊：色調変化量である。ΔＥ＊が高い値であるほど、漂白効果が高いことを示す。
【００８０】
実施例１
褐色スクリュー管ビン中、０．１ｇの酸化タングステンＡと蒸留水９．９ｇを、暗所にてスターラーで１０分攪拌し、漂白材を調製した。調製した漂白剤、及び照射器Ｖを用いて牛歯の漂白試験を行った。結果を表２に示す。
【００８１】
実施例２〜８
実施例１と同様に、表２に示す漂白材および照射器を用いて牛歯の漂白試験を行った。結果を表２に示す。
【００８２】
実施例９
褐色スクリュー管ビン中、０．１ｇのＣｕ担持酸化タングステンＡと５％過酸化水素水９．９ｇを、暗所にてスターラーで１０分攪拌し、漂白材を調製した。調製した漂白剤、及び照射器ＩＩを用いて牛歯の漂白試験を行った。結果を表２に示す。
【００８３】
実施例１０〜２２
実施例９と同様に、表２に示す漂白材および照射器を用いて牛歯の漂白試験を行った。結果を表２に示す。
【００８４】
【表２】
2017154978.tif 000003
【００８５】
比較例１
褐色スクリュー管ビン中、０．１ｇの二酸化チタンと５％過酸化水素水９．９ｇを、暗所にてスターラーで１０分攪拌し、漂白材を調製した。調製した漂白剤、及び照射器ＩＩを用いて牛歯の漂白試験を行った。結果を表３に示す。
【００８６】
比較例２〜９
比較例１と同様に、表３に示す漂白材および照射器を用いて牛歯の漂白試験を行った。結果を表３に示す。
【００８７】
【表３】
2017154978.tif 000004